(57)【要約】【課題】生引き性が良好で、しかも所定の高強度も発揮する高強度鋼線用線材、およびこのような高強度鋼線用線材から得られる高強度鋼線並びに高強度亜鉛めっき鋼線を提供する。【解決手段】本発明の高強度鋼線用線材は、Ｃ：０．８０〜１．３％、Ｓｉ：０．１〜１．５％、Ｍｎ：０．１〜１．５％、Ｐ：０．０３％以下（０％を含まない）、Ｓ：０．０３％以下（０％を含まない）、Ｔｉ：０．０２〜０．２％、Ａｌ：０．０１〜０．１０％、およびＮ：０．００１〜０．００６％、を夫々含み、残部が鉄および不可避不純物からなり、下記（１）式の関係を満足することを特徴とする。  ０．０５％≧［Ｔｉ*］≧（０．００２３×［Ｃ］）        …（１）  但し、［Ｔｉ*］＝（全Ｔｉ量−大きさ０．１μｍ以上の化合物型Ｔｉ量）を示し、［Ｃ］はＣの含有量（質量％）を示す。【選択図】なし【特許請求の範囲】
【請求項１】
Ｃ  ：０．８０〜１．３％（質量％の意味、成分組成について、以下同じ）、
Ｓｉ：０．１〜１．５％、
Ｍｎ：０．１〜１．５％、
Ｐ  ：０．０３％以下（０％を含まない）、
Ｓ  ：０．０３％以下（０％を含まない）、
Ｔｉ：０．０２〜０．２％、
Ａｌ：０．０１〜０．１０％、および
Ｎ：０．００１〜０．００６％、
を夫々含み、残部が鉄および不可避不純物からなり、
下記（１）式の関係を満足することを特徴とする生引き性に優れた高強度鋼線用線材。
０．０５％≧［Ｔｉ*］≧（０．００２３×［Ｃ］）        …（１）
但し、［Ｔｉ*］＝（全Ｔｉ量−大きさ０．１μｍ以上の化合物型Ｔｉ量）を示し、［Ｃ］はＣの含有量（質量％）を示す。
【請求項２】
金属組織が面積率９０％以上のパーライト相であると共に、初析セメンタイトの最大長さが１５μｍ以下である請求項１に記載の高強度鋼線用線材。
【請求項３】
固溶Ｎ量が０．０００５％以下（０％を含まない）である請求項１または２に記載の高強度鋼線用線材。
【請求項４】
更に、Ｂ：０．０１０％以下（０％を含まない）を含有するものである請求項１〜３のいずれかに記載の高強度鋼線用線材。
【請求項５】
更に、Ｃｒ：０．５％以下（０％を含まない）を含有するものである請求項１〜４のいずれかに記載の高強度鋼線用線材。
【請求項６】
更に、Ｖ：０．２％以下（０％を含まない）を含有するものである請求項１〜５のいずれかに記載の高強度鋼線用線材。
【請求項７】
更に、Ｎｉ：０．５％以下（０％を含まない）、Ｃｕ：０．５％以下（０％を含まない）、Ｍｏ：０．５％以下（０％を含まない）、Ｃｏ：１．０％以下（０％を含まない）およびＮｂ：０．５％以下（０％を含まない）よりなる群から選ばれる１種以上を含有するものである請求項１〜６のいずれかに記載の高強度鋼線用線材。
【請求項８】
請求項１〜７のいずれかに記載の高強度鋼線用線材を伸線加工して得られた高強度鋼線。
【請求項９】
請求項８に記載の高強度鋼線に溶融亜鉛めっきを施して作製された高強度亜鉛めっき鋼線であり、引張強度ＴＳが、下記（２）式で規定される引張強度ＴＳ*以上であることを特徴とする高強度亜鉛めっき鋼線。
ＴＳ*＝−８７．３Ｄ＋２２３４（ＭＰａ）                …（２）
但し、Ｄは高強度亜鉛めっき鋼線の線径（ｍｍ）を示す。
【発明の詳細な説明】
【技術分野】
【０００１】
本発明は、橋梁用ロープ等に用いられる亜鉛めっき鋼線の素材として有用な高強度鋼線、およびこのような高強度鋼線を得るための高強度鋼線用線材に関するものであり、特に圧延後に熱処理することなく伸線するときの加工性が良好な高強度鋼線用線材等に関するものである。
【背景技術】
【０００２】
橋梁などに使用されるロープには、耐食性を高めるために溶融亜鉛めっきを施した鋼線（若しくは鋼撚り線）が用いられている。こうした鋼線の素材としては、例えばＪＩＳ  Ｇ  ３５４８には、線径が５ｍｍで引張強度ＴＳが１５００〜１７００ＭＰａ程度の鋼線が示されており、その素材鋼としては主にＪＩＳ  Ｇ  ３５０６に記載の炭素鋼が用いられている。
【０００３】
ところで、溶融亜鉛めっき鋼線の素材となる鋼線では、製造コストの低減に加えて、高強度化による鋼材使用量の削減や橋梁設計の自由度向上などのメリットを出すこと、即ち高強度で且つ低コストの鋼線の開発が求められている。
【０００４】
亜鉛めっき鋼線を製造するに際しては、以下の方法が採用されるのが一般的である。まず熱間圧延によって製造した線材（鋼線材）を、冷却コンベヤ上にリング状で載置し、パーライト変態を行わせた後にコイル状に巻き取り、線材コイルを得る。次に、パテンティング処理を施して強度の向上、組織の均一化を行なう。このパテンティング処理は、熱処理の一種であり、一般的には連続炉を用いて線材を９５０℃程度に加熱してオーステナイト化した後、５００℃程度に保たれた鉛浴などの冷媒に浸漬し、微細かつ均一なパーライト組織を得る。
【０００５】
その後、冷間での伸線加工を行ない、パーライト鋼の加工硬化作用を利用して所定の強度を有する鋼線を得る。その後、４５０℃前後に保たれた溶融亜鉛浴に浸漬にてめっき処理を行ない、亜鉛めっき鋼線とする。亜鉛めっき処理後に、更に仕上げ伸線を施す場合もある。橋梁用のケーブルとしては、それらを束ねたパラレルワイヤ（ＰＷＳ）や撚り合わせた亜鉛めっき鋼より線が用いられる。
【０００６】
こうした一連の製造工程において、製造コスト上昇の要因になっているのがパテンティング処理である。パテンティング処理は、線材の強度上昇と品質均一化に有効ではあるが、製造コストを上昇させると共に、ＣＯ2を排出することや環境負荷物質を使用すること等、環境面でも問題がある。圧延後の線材を熱処理なしに伸線し、製品化する（鋼線とする）ことができればメリットは大きい。圧延後の線材を熱処理なしに伸線加工することは、「生引き」と呼ばれている。
【０００７】
生引きでの高強度化を達成するには、パテンティング処理を省略したときの強度低下分を補うために、Ｃ含有量を多くした過共析鋼を用いる必要がある。しかしながら、Ｃ含有量を増大させるに伴って初析セメンタイトが粒界に析出し、伸線加工性を低下させるという問題がある。こうしたことから、高強度化のためにＣ含有量を増大させた場合であっても、初析セメンタイトによる影響を抑制しつつ生引きできる特性（こうした特性を「生引き性」と呼ぶ）に優れた線材の実現が望まれている。
【０００８】
これまでにも伸線加工性を向上させる技術は、様々提案されている。例えば特許文献１には、熱間圧延後の冷却を溶融塩浴で行うことで伸線加工性を向上させる技術が提案されている。この技術は、直接パテンティング処理と呼ばれている。しかしながら、溶融塩浴での直接パテンティング処理では、衝風冷却に比べると製造コストが高くなり、また設備のメンテナンス性も低いという問題がある。しかも、得られた鋼材の伸線加工性は、減面率で８０％程度と低く、ワイヤー（鋼線）の強度レベルも１８０〜１９０ｋｇｆ／ｍｍ2（１７６４〜１８６２ＭＰａ）程度に留まっている。
【０００９】
一方、特許文献２には、熱間圧延後の冷却条件の制御によって線材強度を向上させ、パテンティング処理を省略する技術が開示されている。しかしながら、この技術で得られた鋼材の伸線加工性は減面率で５０％程度と低くなっており、ワイヤの強度レベルも１３５０〜１５００ＭＰａ程度である。
【先行技術文献】
【特許文献】
【００１０】
【特許文献１】特開平０４−２８９１２８号公報
【特許文献２】特開平０５−２８７４５１号公報
【発明の概要】
【発明が解決しようとする課題】
【００１１】
本発明はこうした状況の下でなされたものであって、その目的は、生引き性が良好で、しかも所定の高強度も達成できる高強度鋼線用線材、およびこのような高強度鋼線用線材から得られる高強度鋼線、並びに高強度亜鉛めっき鋼線を提供することにある。
【課題を解決するための手段】
【００１２】
上記目的を達成することのできた本発明の高強度鋼線用線材とは、Ｃ：０．８０〜１．３％（質量％の意味、成分組成について、以下同じ）、Ｓｉ：０．１〜１．５％、Ｍｎ：０．１〜１．５％、Ｐ：０．０３％以下（０％を含まない）、Ｓ：０．０３％以下（０％を含まない）、Ｔｉ：０．０２〜０．２％、Ａｌ：０．０１〜０．１０％、およびＮ：０．００１〜０．００６％、を夫々含み、残部が鉄および不可避不純物からなり、下記（１）式の関係を満足することを特徴とする。
０．０５％≧［Ｔｉ*］≧（０．００２３×［Ｃ］）        …（１）
但し、［Ｔｉ*］＝（全Ｔｉ量−大きさ０．１μｍ以上の化合物型Ｔｉ量）を示し、［Ｃ］はＣの含有量（質量％）を示す。
【００１３】
本発明の高強度鋼線用線材においては、金属組織が面積率９０％以上のパーライト相であると共に、初析セメンタイトの最大長さが１５μｍ以下であることが好ましい。また、線材中の固溶Ｎ量は、０．０００５％以下（０％を含まない）であることが好ましい。
【００１４】
高強度鋼線用線材の化学成分組成において、必要によって、更に（ａ）Ｂ：０．０１０％以下（０％を含まない）、（ｂ）Ｃｒ：０．５％以下（０％を含まない）、（ｃ）Ｖ：０．２％以下（０％を含まない）、（ｄ）Ｎｉ：０．５％以下（０％を含まない）、Ｃｕ：０．５％以下（０％を含まない）、Ｍｏ：０．５％以下（０％を含まない）、Ｃｏ：１．０％以下（０％を含まない）およびＮｂ：０．５％以下（０％を含まない）よりなる群から選ばれる１種以上等を含有させることも有効であり、含有させる成分の種類に応じて線材の特性が更に改善される。
【００１５】
本発明は、上記のような高強度鋼線用線材を伸線加工（例えば、引き抜き加工）して得られた高強度鋼線をも包含する。またこの高強度鋼線に、溶融亜鉛めっきを施して作製された高強度亜鉛めっき鋼線では、引張強度ＴＳが、下記（２）式で規定される引張強度ＴＳ*以上であることが好ましい。
ＴＳ*＝−８７．３Ｄ＋２２３４（ＭＰａ）                …（２）
但し、Ｄは高強度亜鉛めっき鋼線の線径（ｍｍ）を示す。
【発明の効果】
【００１６】
本発明によれば、微細なＴｉＣの析出状況を考慮しつつ、その化学成分組成を厳密に規定することによって、生引き性に優れ、しかも高強度を達成する高強度鋼線用線材が得られ、このような高強度鋼線用線材から得られる鋼線は、橋梁などに使用されるロープの素材となる溶融亜鉛めっき鋼線や鋼撚り線の素材として極めて有用である。
【発明を実施するための形態】
【００１７】
本発明者らは、上記課題を解決するため、線材組織と伸線加工性との関係について検討した。特に過共析鋼における初析セメンタイトの析出機構についても検討した。その結果、粒界近傍に微細なＴｉＣを析出させることによって、初析セメンタイトの析出を抑制できることが判明した。最も効果が大きいのは、大きさが０．１μｍ以下の微細ＴｉＣであり、微細ＴｉＣの析出量を十分に確保する必要がある。鋼材のＣ含有量が高いほどセメンタイトが析出しやすいので、より多くの微細ＴｉＣが必要になる。粗大なＴｉＣではこうした効果が出にくいので、微細ＴｉＣをできるだけ多く析出させる必要がある。ＴｉＣの析出量とサイズ分布を適切に制御することが極めて重要となる。
【００１８】
上記のように大きさが０．１μｍ以下の微細ＴｉＣをオーステナイト粒界近傍に析出させることによって、粒界エネルギーを減少させ、初析セメンタイトの析出を抑制することができる。微細ＴｉＣを直接評価するには多大な労力と費用が必要になるが、電解抽出残渣測定を利用することで簡易的に評価することができる。即ち、室温では鋼中のＴｉは全量がＴｉＣ、ＴｉＮなどの化合物となっており、このうちＴｉＮの大きさは、５〜１０μｍ程度である。従って、大きさ０．１μｍ以上の化合物型Ｔｉ（具体的には、目開き０．１μｍのメッシュで濾過した残渣中の化合物型Ｔｉ）の量（化合物として存在するＴｉ量）を測定し、鋼中の全Ｔｉから差し引いた値を［Ｔｉ*］とすると、この［Ｔｉ*］は、メッシュをすり抜けた微細ＴｉＣの量を表す。
【００１９】
鋼中のＣ含有量が多いほど初析セメンタイトが析出しやすいので、微細ＴｉＣが多量に必要になる。こうした関係から、上記［Ｔｉ*］は、Ｃ含有量を［Ｃ］としたときに、０．００２３×［Ｃ］以上、好ましくは０．００２３×［Ｃ］＋０．００１％以上、より好ましくは０．００２３×［Ｃ］＋０．００５％以上の量が必要となる。一方、微細ＴｉＣを多量に析出させると、粒界が脆化し、線材の靱性が低下するので、伸線時に縦割れを引き起こす。こうした観点から、上記［Ｔｉ*］の上限は０．０５％以下、好ましくは０．０３％以下、より好ましくは０．０１％以下となる。
【００２０】
本発明の鋼線用線材は、線材としての基本成分を満足させると共に、ＴｉＣの析出状態を適切に制御するために、その化学成分組成も適切に調整する必要がある。こうした観点から、線材の化学成分組成の範囲設定理由は次の通りである。
【００２１】
（Ｃ：０．８０〜１．３％）
Ｃは、強度の上昇に有効な元素であり、Ｃ含有量が増加するに従って冷間加工後の鋼線の強度は向上する。本発明の目指す強度レベルを達成するには、Ｃ含有量は０．８０％以上とする必要がある。しかしながら、Ｃ含有量が過剰になると、初析セメンタイトが粒界に析出し、伸線加工性を阻害する。こうした観点から、Ｃ含有量は１．３％以下とする必要がある。Ｃ含有量の好ましい下限は０．８４％以上（より好ましくは０．９０％以上）であり、好ましい上限は１．２％以下（より好ましくは１．１％以下）である。
【００２２】
（Ｓｉ：０．１〜１．５％）
Ｓｉは、有効な脱酸剤であり、鋼中の酸化物系介在物を低減する効果を発揮する。また、線材の強度を上昇させると共に、溶融亜鉛めっき時の熱履歴に伴うセメンタイト粒状化を抑制し、強度低下を抑える効果がある。こうした効果を有効に発揮させるためには、Ｓｉは０．１％以上含有させる必要がある。しかしながら、Ｓｉ含有量が過剰になると線材の靱性を低下させるので、１．５％以下とする必要がある。Ｓｉ含有量の好ましい下限は０．１５％以上（より好ましくは０．２０％以上）であり、好ましい上限は１．４％以下（より好ましくは１．３％以下）である。
【００２３】
（Ｍｎ：０．１〜１．５％）
Ｍｎは、鋼材の焼入れ性を大きく高めるため、衝風冷却時の変態温度を低下させ、パーライト組織の強度を高める効果がある。これらの効果を有効に発揮させるためには、Ｍｎ含有量は０．１％以上とする必要がある。しかしながら、Ｍｎは偏析し易い元素であり、過剰に含有させると、Ｍｎ偏析部の焼入れ性が過剰に増大し、マルテンサイト等の過冷組織を生成させる危険がある。これらの影響を考え、Ｍｎ含有量の上限は１．５％以下とした。Ｍｎ含有量の好ましい下限は０．２％以上（より好ましくは０．３％以上）であり、好ましい上限は１．４％以下（より好ましくは１．３％以下）である。
【００２４】
（Ｐ：０．０３％以下（０％を含まない）、Ｓ：０．０３％以下（０％を含まない））
ＰおよびＳは、旧オーステナイト粒界に偏析して粒界を脆化させ、疲労特性を低下させるため、できるだけ低い方が良いが、工業生産上、それらの上限を０．０３％以下とする。これらの含有量は、いずれも好ましくは０．０２％以下（より好ましくは０．０１％以下）とするのが良い。尚、ＰおよびＳは、鋼材に不可避的に含まれる不純物であり、その量を０％にすることは、工業生産上、困難である。
【００２５】
（Ｔｉ：０．０２〜０．２％）
Ｔｉは、本発明の線材にとって極めて重要な元素であり、粒界近傍にＴｉＣの形で微細に析出することで、初析セメンタイトの析出を抑制する効果を発揮する。これは粒界近傍のＣをＴｉＣの形で固定し、局所的にＣ含有量を下げる働きと、０．１μｍ以下の微細なＴｉＣによって粒界エネルギーを緩和し、セメンタイトの核生成を妨げる働きによるものである。また、ＴｉはＡｌと同様に、窒化物の生成による結晶粒微細化効果、靱性向上効果もある。この様な効果を発揮させるためには、Ｔｉは０．０２％以上含有させる必要がある。しかしながら、Ｔｉの含有量が過剰になると、ＴｉＣが過剰に析出して粒界を脆化させ、靱性が低下する。こうした観点から、Ｔｉ含有量は０．２％以下とする必要がある。Ｔｉ含有量の好ましい下限は０．０３％以上（より好ましくは０．０４％以上）であり、好ましい上限は０．１８％以下（より好ましくは０．１６％以下）である。
【００２６】
（Ａｌ：０．０１〜０．１０％）
Ａｌは、強力な脱酸効果を持ち、鋼中の酸化物系介在物を低減する効果がある。また窒化物のピンニング作用による結晶粒微細効果や、固溶Ｎの低減効果も期待できる。その様な効果を発揮するためには、Ａｌは０．０１％以上含有させる必要がある。しかしながら、Ａｌ含有量が過剰になると、Ａｌ2Ｏ3の様なＡｌ系介在物が増大し、伸線加工時の断線率を上昇させるなどの弊害が出る。それを防止するためには、Ａｌ含有量は０．１０％以下とする必要がある。Ａｌ含有量の好ましい下限は０．０２％以上（より好ましくは０．０３％以上）であり、好ましい上限は０．０８％以下（より好ましくは０．０６％以下）である。
【００２７】
（Ｎ：０．００１〜０．００６％）
Ｎは、侵入型元素として鋼中に固溶すると歪み時効による脆化を引き起こし、線材の靱性を低下させる。そのため、鋼中のＮ含有量（ｔｏｔａｌ  Ｎ）の上限は０．００６％以下とする。但し、この様な弊害をもたらすのは鋼中に固溶した固溶Ｎであり、窒化物として析出した化合物型Ｎは、靱性に悪影響を及ぼさない。従って、鋼中Ｎ（ｔｏｔａｌ  Ｎ）とは別に、鋼中に固溶した固溶Ｎ量を制御することが望ましく、該固溶Ｎ量は０．０００５％以下とすることが好ましい（より好ましくは０．０００３％以下）。一方、工業生産上、鋼中Ｎを０．００１％未満に低減することは困難であるので、鋼中Ｎ含有量の下限を０．００１％以上とする。尚、鋼中Ｎ含有量の好ましい上限は０．００４％以下（より好ましくは０．００３％以下）である。
【００２８】
本発明で規定する含有元素は上記の通りであって、残部は鉄および不可避不純物であり、該不可避不純物として、原料、資材、製造設備等の状況によって持ち込まれる元素の混入が許容され得る。また、必要によって、更に（ａ）Ｂ：０．０１０％以下（０％を含まない）、（ｂ）Ｃｒ：０．５％以下（０％を含まない）、（ｃ）Ｖ：０．２％以下（０％を含まない）、（ｄ）Ｎｉ：０．５％以下（０％を含まない）、Ｃｕ：０．５％以下（０％を含まない）、Ｍｏ：０．５％以下（０％を含まない）、Ｃｏ：１．０％以下（０％を含まない）およびＮｂ：０．５％以下（０％を含まない）よりなる群から選ばれる１種以上を、夫々単独でまたは適宜組み合わせて含有させることも有効であり、含有させる成分の種類に応じて線材の特性が更に改善材される。これらの元素を含有させるときの範囲設定理由は、次の通りである。
【００２９】
（Ｂ：０．０１０％以下（０％を含まない））
Ｂは、初析フェライトや初析セメンタイトの生成を妨げ、組織を均一なパーライト組織に制御しやすくする効果がある。また、鋼中のＮをＢＮの形で固定することにより、歪み時効を抑制し、線材の靱性を向上させる。それらの作用を有効に発揮させるためには、Ｂは０．０００３％以上含有させることが好ましい。より好ましくは０．０００５％以上（更に好ましくは０．０００８％以上）である。しかしながら、Ｂの含有量が過剰になると、鉄との化合物（Ｂ−ｃｏｎｓｔｉｔｕｅｎｔ）が析出し、熱間圧延時の割れを引き起こすため、その上限を０．０１０％以下とすることが好ましい。尚、Ｂの含有量のより好ましい上限は、０．００８％以下（更に好ましくは０．００６％以下）である。
【００３０】
（Ｃｒ：０．５％以下（０％を含まない））
Ｃｒは、パーライトのラメラ間隔を微細化し、線材の強度や靱性を高める効果を有する。また、Ｓｉと同様に、亜鉛めっき時における線材の強度低下を抑制する効果がある。しかしながら、Ｃｒ含有量が過剰になってもその効果は飽和し、経済的に無駄であるので、適切な含有量として０．５％以下とすることが好ましい。尚、Ｃｒによる効果を有効に発揮させるためには、Ｃｒは０．００１％以上含有させることが好ましい（より好ましくは０．０５％以上）。また、Ｃｒ含有量のより好ましい上限は、０．４％以下（更に好ましくは０．３％以下）である。
【００３１】
（Ｖ：０．２％以下（０％を含まない））
Ｖは、微細な炭・窒化物（炭化物、窒化物および炭窒化物）を生成するため、強度上昇と結晶粒の微細化効果がある他、固溶Ｎを固定することによって時効脆化抑制も期待できる。Ｖによる効果を有効に発揮させるためには、Ｖは０．００１％以上含有させることが好ましい（より好ましくは０．０５％以上）。しかしながら、Ｖ含有量が過剰になってもその効果は飽和し、経済的に無駄であるので、適切な含有量として０．２％以下とすることが好ましい。より好ましくは０．１８％以下（更に好ましくは０．１５％以下）である。
【００３２】
（Ｎｉ：０．５％以下（０％を含まない）、Ｃｕ：０．５％以下（０％を含まない）、Ｍｏ：０．５％以下（０％を含まない）、Ｃｏ：１．０％以下（０％を含まない）およびＮｂ：０．５％以下（０％を含まない）よりなる群から選ばれる１種以上）
Ｎｉは、伸線加工後の鋼線の靱性を高めるのに有効な元素である。Ｎｉによる効果を有効に発揮させるためには、Ｎｉは０．０５％以上含有させることが好ましい（より好ましくは０．１％以上）。しかしながら、Ｎｉ含有量が過剰になってもその効果は飽和し、経済的に無駄であるので、適切な含有量として０．５％以下とすることが好ましい。より好ましくは０．４％以下（更に好ましくは０．３％以下）である。
【００３３】
ＣｕとＭｏは、鋼線の耐食性を高めるのに有効な元素である。こうした効果を有効に発揮させるためには、いずれも０．０１％以上含有させることが好ましい（より好ましくは０．０５％以上）。しかしながら、Ｃｕの含有量が過剰になると、ＣｕはＳと反応して粒界部にＣｕＳを偏析させ、線材製造過程で疵を発生させため、その上限値は０．５％以下とすることが好ましい。より好ましくは、０．４％以下（更に好ましくは０．３％以下）である。
【００３４】
一方、ＭｏもＣｕと同様に、鋼線の耐食性を向上させるのに有効な元素であるが、Ｍｏの含有量が過剰になると熱間圧延時に過冷組織が発生しやすくなり、また延性も劣化する。こうしたことから、Ｍｏの含有量の上限値は０．５％以下とすることが好ましい。より好ましくは、０．４％以下（更に好ましくは０．３％以下）である。
【００３５】
Ｃｏは、初析セメンタイトを低減し、組織を均一なパーライト組織に制御しやすくする効果がある。しかしながら、Ｃｏを過剰に含有させてもその効果は飽和し、経済的に無駄であるので、その上限値を１．０％以下とすることが好ましい。より好ましくは０．８％以下（更に好ましくは０．５％以下）である。尚、Ｃｏによる効果を有効に発揮させるためには、０．０５％以上含有させることが好ましく、より好ましくは０．１％以上（更に好ましくは０．２％以上）である。
【００３６】
ＮｂはＴｉと同様に、窒化物を形成して結晶粒微細化に寄与する他、固溶Ｎを固定することによる時効脆化抑制も期待できる。しかしながら、Ｎｂを過剰に含有させてもその効果は飽和し、経済的に無駄であるので、その上限値を０．５％以下とすることが好ましい。より好ましくは０．４％以下（更に好ましくは０．３％以下）である。尚、Ｎｂによる効果を有効に発揮させるためには、０．０５％以上含有させることが好ましく、より好ましくは０．１％以上（更に好ましくは０．２％以上）である。
【００３７】
本発明の高強度鋼線用線材は、金属組織がパーライト相を主体（例えば、面積率で９０％以上）とすることが好ましいが、他の相（例えば、初析フェライトやベイナイト）が一部（１０面積％以下）混入することは許容できる。
【００３８】
本発明では、更に初析セメンタイトの長さも制御されていることが好ましい。線材のＤ／４（Ｄ：線材の直径）より中心側に析出した初析セメンタイトは、伸線加工中にクラックを発生させ、カッピー断線の原因となるためである。パーライトのラメラ構造を形成するセメンタイト（ラメラセメンタイト）は、伸線加工に応じて回転し、線材長手方向に配向する性質を持っている。しかしながら、初析セメンタイトは周囲の組織と同調して回転することができず、その界面からクラックを発生させる。この回転を支配する因子は、初析セメンタイトの長さである。初析セメンタイトの長さ（最大長さ）が１５μｍよりも大きくなると、回転しにくくなり、クラックの発生源になるが、短いものは回転しやすいのでそれほど伸線加工性を阻害しない。こうした観点から、初析セメンタイトの長さ（最大長さ）は１５μｍ以下とすることが好ましい。より好ましくは、１３μｍ以下であり、更に好ましくは１０μｍ以下である。尚、初析セメンタイトの長さの下限は、特に限定されず、例えば０．１μｍ程度であってもよい。
【００３９】
本発明の高強度鋼線用線材を製造するに当たっては、上記のように化学成分組成を調整した鋼片を用い、通常の製造条件に従って製造すれば良い。但し、線材の組織等を適切に調整するための好ましい製造条件は以下の通りである。
【００４０】
高炭素鋼線材の製造過程では、一般的に所定の化学成分組成に調整した鋼片を加熱してオーステナイト化し、熱間圧延によって所定の線径の線材を得た後に、冷却コンベア上で冷却する過程でパーライト組織とする。このとき、熱間圧延中には動的再結晶に伴う微細オーステナイト組織が得られるが、この再結晶と同時にＴｉＣを析出させることで、このＴｉＣを粒界近傍に微細分散させることができる。ここで、結晶粒度への影響が最も大きい最終圧延４パス(最終パスから数えて４パス目までの４パス)における減面歪みをεとしたとき、この減面歪みεを０．４以上とすることで、結晶粒を十分に微細化し、ＴｉＣを微細分散させることができる。ここで、減面歪みεは、ε=ｌｎ（Ｓ1／Ｓ2)（Ｓ1：圧延ロール入り側における線材断面積、Ｓ2：同出側における線材断面積、を夫々示す。）で表される。減面歪みεの好ましい範囲は０．４２〜０．８であり、より好ましい範囲は０．４５〜０．６である。
【００４１】
また、圧延後の冷却過程において、微細析出したＴｉＣの粗大化が進行する。このときに重要な要件は、線材の載置温度である。この載置温度を８５０〜９５０℃に制御することによって、所望のＴｉＣの析出状態を得ることができるので好ましい。この載置温度が９５０℃を超えると、ＴｉＣが粗大化し、８５０℃未満ではＴｉＣが過剰に微細なままになってしまう。載置温度の上限は、より好ましくは９４０℃以下であり、更に好ましくは９３０℃以下である。載置温度の下限は、より好ましくは８７０℃以上であり、更に好ましくは８８０℃以上である。
【００４２】
圧延後の冷却過程においては、衝風冷却によって冷却することになるが、このときの冷却速度（平均冷却速度）があまり速くなり過ぎると、ベイナイト等が混入しやすくなり、パーライト相主体の組織にできなくなる。こうした観点から、載置温度の範囲内での平均冷却速度は２０℃／秒以下であることが好ましい。より好ましくは１８℃／秒以下（更に好ましくは１４℃／秒以下）である。尚、このときの冷却速度の下限は、初析セメンタイトの析出をより少なくするという観点からして、３℃／秒以上あることが好ましい。より好ましくは４℃／秒以上（更に好ましくは５℃／秒以上）である。
【００４３】
本発明の高炭素鋼線材（高強度鋼線用線材）は、生引き性が良好なものとなり、伸線加工することによって所望の特性（強度、捻回値）を発揮する高強度鋼線が得られることになる。このような高強度鋼線は、その表面に溶融亜鉛めっきを施して高強度亜鉛めっき鋼線として使用されるのが一般的である。引き抜き加工した後の鋼線では、その線径は小さくなればなるほど、高強度になる。この高強度亜鉛めっき鋼線の引張強度ＴＳは、下記（２）式で規定される引張強度ＴＳ*以上であることが好ましく、より好ましくはＴＳ*＋５０(ＭＰａ)以上、更に好ましくはＴＳ*＋１００(ＭＰａ)以上である。尚、下記（２）式の関係は、実験によって求めたものである。
ＴＳ*＝−８７．３Ｄ＋２２３４（ＭＰａ）                …（２）
但し、Ｄは高強度亜鉛めっき鋼線の線径（ｍｍ）を示す。
【００４４】
以下、実施例によって本発明をより具体的に説明するが、本発明はもとより下記実施例によって制限を受けるものではなく、前・後記の趣旨に適合し得る範囲で変更を加えて実施することは勿論可能であり、それらはいずれも本発明の技術的範囲に包含される。
【実施例】
【００４５】
下記表１に示した化学成分組成（鋼種Ａ〜Ｓ）の鋼片（断面形状が１５５ｍｍ×１５５ｍｍ）を用い、熱間圧延して所定の線径に加工し、冷却コンベヤ上にリング状に載置して、衝風冷却による制御冷却でパーライト変態を行わせた後、コイル状に巻き取って各種圧延材コイルを得た。尚、表１中、「−」は、無添加であることを意味する。
【００４６】
【表１】
2014189855.tif 000002
【００４７】
得られた圧延材について、端末の非定常部を切り捨てた後、良品の端末を採取して圧延材の評価（圧延材線径、［Ｔｉ＊］、固溶Ｎ量、初析セメンタイト最大長さ、組織、引張強度ＴＳ）を、下記の方法によって評価した。尚、表２中の「加熱温度」は熱間圧延前の加熱炉温度であり、減面歪みεは、最終圧延４パス(最終パスから数えて４パス目までの合計４パス)における合計減面歪みである。また、「平均冷却速度」は、載置から８００℃までの冷却速度を平均したものである。但し、試験Ｎｏ．５については、載置から７５０℃までの平均冷却速度を取った。
【００４８】
（ＴｉＣの分布状態、固溶Ｎ量の評価）
［Ｔｉ＊］および固溶Ｎ量については、電解抽出残渣測定によって評価した。この測定では、１０％アセチルアセトン溶液を用いて抽出を行い、メッシュは０．１μｍのものを用いた。残渣中の化合物型Ｔｉ量、化合物型Ｎ量、化合型Ｂ量をＩＣＰ発光分析法、ＡｌＮ量をブロムエステル法の夫々用いて測定した。ブロムエステル法に用いた試料量は３ｇ、吸収分光法に用いた試料量は０．５ｇとした。尚、ＴｉＣの析出状態は、少なくとも１０００℃以上の加熱処理を経ない限り変化しないので、引き抜き加工後や、溶融亜鉛めっき後の鋼線で測定しても良い。それらの値から、［Ｔｉ＊］＝全Ｔｉ量−大きさ０．１μｍ以上の化合物型Ｔｉ量に基づいて、［Ｔｉ＊］量を測定すると共に、固溶Ｎ＝全Ｎ量−化合物型Ｎ量から固溶Ｎ量を測定した。
【００４９】
（圧延材の引張強度ＴＳ、組織の評価）
圧延材の端末サンプルに引張試験を行って、圧延材の引張強度ＴＳを測定した。このとき３回（ｎ＝３）の平均値を求めた。また、同じく端末サンプルを樹脂に埋め込み、走査型電子顕微鏡（ＳＥＭ）で観察することで、初析セメンタイトの状態を評価した。線材長手方向と垂直な断面（横断面）を観察し、断面内で４／Ｄ（Ｄ：線材の直径）より中心側に観察された板状の初析セメンタイトの最大長さを測定した。尚、初析セメンタイトの先端が複数に枝分かれしている場合には、各枝の長さを合計した値を採用した。
【００５０】
このときの製造条件と、評価結果を下記表２に示す。尚、表２には、圧延材の０．００２３×［Ｃ］の値（Ｃは圧延材のＣ含有量）も示した。
【００５１】
【表２】
2014189855.tif 000003
【００５２】
上記で得られた各圧延材を、冷間伸線によって所定の線径まで加工し、４４０〜４６０℃の溶融亜鉛浴に３０秒程度浸漬して溶融亜鉛めっき鋼線を得た。また引張試験によってワイヤ（溶融亜鉛めっき鋼線）の引張強度ＴＳを評価した。このとき、３回（ｎ＝３）の平均値を測定した。また、捻回試験によって捻回値を測定し、更に破面形状の観察から縦割れの有無を判定した。捻回値は、破断までに要した捻回回数を、チャック間距離１００ｍｍとして規格化し、３回（ｎ＝３）の平均値を算出した。３回の捻回試験によって、１本でも縦割れが見られた場合は縦割れ有りと判定した。
【００５３】
溶融亜鉛めっき鋼線の評価結果（線径、冷間伸線時の減面率、引張強度ＴＳ、前記（２）式によって求められた引張強度ＴＳ*、縦割れの有無）を、下記表３に示す。
【００５４】
【表３】
2014189855.tif 000004
【００５５】
これらの結果から、次のように考察することができる。即ち、試験Ｎｏ．１〜３、８〜１９は、本発明で規定する要件を全て満足しており、その組織は全て９０面積％以上がパーライト相となっていた。また伸線加工中に断線等の異常は見られず、溶融亜鉛めっき処理後のワイヤ強度と捻回特性は良好である。このうち、試験Ｎｏ．１６、１９では、固溶Ｎ量が若干多くなっており、捻回値が若干低下していた。
【００５６】
これに対して、試験Ｎｏ．４〜７、２０〜２３は、本発明で規定する要件（または好ましい要件）のいずれかを満足しない例であり、伸線加工中に断線等の異常が見られるか、或いは溶融亜鉛めっき処理後のワイヤ強度若しくは捻回特性のいずれかにおいて劣っていることが分かる。
【００５７】
このうち、試験Ｎｏ．４は、載置温度が１０００℃と高くなっており、［Ｔｉ＊］量が少なくなった（ＴｉＣが粗大化した：初析セメンタイトの最大長さが１５μｍ超）ために、十分に初析セメンタイトを抑制することができず、伸線途中で断線していた。試験Ｎｏ．５は、載置温度が８００℃と低く、［Ｔｉ＊］量が過剰になった（ＴｉＣが過剰に微細化した）ために、粒界が脆化して縦割れが発生した。
【００５８】
試験Ｎｏ．６は、最終４パスの減面歪みεが小さくてなって、結晶粒が十分に微細化せず、［Ｔｉ＊］量が少なくなった（ＴｉＣが微細化しなかった：初析セメンタイトの最大長さが１５μｍ超）ために、十分に初析セメンタイトを抑制することができず、伸線途中で断線していた。試験Ｎｏ．７は、冷却速度が速くなって圧延材組織がパーライトとベイナイトの混合組織（ベイナイトの面積率：４０％）になったために伸線性が低下し、伸線中に断線した。
【００５９】
試験Ｎｏ．２０は、Ｃ含有量が少ない鋼材（鋼種Ｐ）を用いた例であり、鋼線の強度が低下した。試験Ｎｏ．２１は、Ｃ含有量が過剰な（鋼種Ｑ）を用いた例であり、初析セメンタイトを抑制できず、断線した。
【００６０】
試験Ｎｏ．２２は、Ｔｉ含有量が少ない鋼材（鋼種Ｒ）を用いた例であり、初析セメンタイトを抑制できず、断線した。Ｎｏ．２３は、Ｔｉ含有量が過剰な（鋼種Ｓ）を用いた例であり、［Ｔｉ＊］量が過剰になっており、縦割れが発生した。